(57)【要約】【課題】室温のような低温で一酸化炭素を効率よく長期間に亘って酸化・除去できるようにする。【解決手段】酸化チタンの表面に、ニッケルと鉄から選ばれた遷移金属の酸化物と、金微粒子とを共沈物として担持させる。酸化チタンは、Ｘ線粒子径が７〜２０ｎｍで、比表面積が５０〜３５０ｍ2/ｇのものを用いる。金微粒子の粒子径は０.１〜１０ｎｍである。この金微粒子の担持量を、酸化チタンの重量に対し０.１〜３重量％に設定する。また遷移金属の担持量を、金微粒子の担持量に対し０.２５〜５重量比に設定する。【選択図】  なし【特許請求の範囲】
【請求項１】
酸化チタンの表面に、ニッケルと鉄から選ばれた遷移金属の酸化物と、金微粒子とが共沈物として担持されていることを特徴とする、低温酸化触媒。
【請求項２】
上記の酸化チタンは、Ｘ線粒子径が７〜２０ｎｍで、比表面積が５０〜３５０ｍ2/ｇである、請求項１に記載の低温酸化触媒。
【請求項３】
上記の金微粒子の担持量が、酸化チタンの重量に対し０.１〜３重量％である、請求項１または請求項２に記載の低温酸化触媒。
【請求項４】
上記の遷移金属の担持量が、上記の金微粒子の担持量に対し０.２５〜５重量比である、請求項１から３のいずれか１項に記載の低温酸化触媒。
【発明の詳細な説明】
【技術分野】
【０００１】
本発明は低温酸化触媒に関し、さらに詳しくは、室温のような低温で一酸化炭素を効率よく長期間に亘って酸化・除去できる低温酸化触媒に関する。
【背景技術】
【０００２】
近年は健康に対する意識の向上と快適な居住環境が志向されており、たばこの喫煙時や暖房器具などから発生する一酸化炭素の除去が要望されている。ここで、一酸化炭素を除去する方法としては、触媒を用いて一酸化炭素を二酸化炭素に変換させる方法がある。
【０００３】
例えば、自動車の排気ガス中に含まれる一酸化炭素を除去する触媒として、白金やパラジウム等の貴金属触媒が知られている。しかしこれらの触媒は、２００〜５００℃の高温に加熱された条件下では高い触媒作用を発揮することができるが、外部から加熱しない室温などの低温下では触媒作用が低い。このため、これらの触媒を居住環境において用いても、一酸化炭素を十分に除去することができない。
【０００４】
従来、この室温などの低温で一酸化炭素を除去できる触媒として、酸化チタンや酸化ニッケルなどの金属酸化物の表面に、金などの貴金属微粒子を担持させたものが提案されている(特許文献１参照)。特に、金微粒子は低温でも一酸化炭素を二酸化炭素に変換する優れた触媒作用を備えていることが知られており、この金微粒子の触媒は、これを担持する担体との相互作用により触媒作用が顕著に変化することも知られている(非特許文献１参照)。
【０００５】
【特許文献１】特開平１１−１１４４１９号公報
【非特許文献１】春田正毅、「金の触媒作用とその応用」、触媒、触媒学会、１９９６年３月、３８巻、３号、ｐ．１９６−２０４
【発明の開示】
【発明が解決しようとする課題】
【０００６】
しかしながら、上記の酸化チタンや酸化ニッケルなどの金属酸化物の表面に金微粒子を担持させた従来の触媒について性能を測定したところ、室温などの低温での触媒作用が実用に耐えるほど十分には高くなく、居住環境において一酸化炭素を効率よく除去することができなかった。
【０００７】
本発明の技術的課題は、上記の問題点を解消し、室温のような低温で一酸化炭素を効率よく長期間に亘って酸化・除去できる低温酸化触媒を提供することにある。
【課題を解決するための手段】
【０００８】
本発明者等は上記の課題を解決するために、金微粒子を担持する種々の金属酸化物について鋭意検討した結果、金属酸化物の中でも酸化チタンを担体とし、この酸化チタンに酸化鉄や酸化ニッケルと金微粒子とを共沈物として担持させると、外部から加熱しない低温でも十分に高い触媒作用を発揮して一酸化炭素を除去できることを見出し、本発明を完成した。
即ち本発明は低温酸化触媒に関し、酸化チタンの表面に、ニッケルと鉄から選ばれた遷移金属の酸化物と、金微粒子とが共沈物として担持されていることを特徴とする。
【発明の効果】
【０００９】
本発明の低温酸化触媒は、酸化チタンと、これに共沈物として担持させた鉄やニッケルなどの遷移金属酸化物と、金微粒子との三者の相乗的作用により、室温のような外部からの加熱のない低温状態で、長期間に亘って一酸化炭素を二酸化炭素へ効率よく酸化し除去することができる。
【発明を実施するための最良の形態】
【００１０】
本発明の低温酸化触媒は、酸化チタンの表面に、ニッケルと鉄から選ばれた遷移金属の酸化物と、金微粒子とが、共沈物として担持される。
上記の酸化チタンは中実の粒状体であり、遷移金属酸化物や金微粒子を効率よく担持させるため、粒子径を小さくして比表面積を大きくすると好ましい。具体的には、Ｘ線粒子径が７〜２０ｎｍで、比表面積が５０〜３５０ｍ2/ｇのものが用いられる。
【００１１】
上記の金微粒子の粒子径は触媒作用が有効に発揮される範囲であればよく、例えば、金原子のサイズから５０ｎｍ程度の範囲に設定されるが、粒子径が小さいほうが好ましく、３０ｎｍ以下、好ましくは２０ｎｍ以下、より好ましくは１０ｎｍ以下に設定される。この金微粒子の担持量は、少なすぎると触媒作用が十分に発揮されず、また担持量を多くし過ぎてもこれに対応した触媒作用の向上が見られないため、経済的でない。このため、金微粒子の担持量は酸化チタンに対し０.１〜３重量％とするのが好ましく、０.５〜２重量％とするのがさらに好ましい。
【００１２】
上記の遷移金属酸化物は、酸化ニッケルと酸化鉄を単独で用いてもよく、両者を併用しても良い。これらの遷移金属の担持量は特に限定されないが、金微粒子の担持量と同等程度に設定すると、酸化チタンを含む三者が相乗的に作用して良好な触媒作用を発揮できて好ましい。具体的には、この遷移金属の担持量は、上記の金微粒子の担持量に対し０.２５〜５重量比に設定され、より好ましくは０.５〜３重量比に設定される。酸化ニッケルと酸化鉄とを併用する場合は、鉄に対するニッケルの配合量が１/３〜３重量比に設定され、より好ましくは、０.５〜２重量比に設定される。
【００１３】
次に、上記の遷移金属酸化物と金微粒子の共沈物を酸化チタンの表面に担持させる方法について説明する。
最初に、塩化金酸と遷移金属硝酸塩の水溶液を、水酸化ナトリウムや炭酸ナトリウム等でｐＨ６〜９に調整して水酸化物を生成させる。次いで、この水酸化物の水溶液に酸化チタンの微粒子を加え、５０〜８０℃で所定時間処理したのち、固液分離する。そして得られた固形分を水洗し、乾燥したのち、空気中で３００℃以上に加熱して焼成することにより、酸化チタンに遷移金属酸化物と金微粒子との共沈物が担持された低温酸化触媒が得られる。なお、上記の塩化金酸と遷移金属硝酸塩の水溶液は、酸化チタンの粒子を加えたのちｐＨ調整しても良い。
【００１４】
また、上記の方法に代えて、次の方法で低温酸化触媒を得ることができる。
最初に、酸化チタンを水に懸濁分散させて十分水に馴染ませる。この酸化チタンの懸濁分散液に、酸化金酸と遷移金属硝酸塩の水溶液を加え、酸化チタンに金属成分を吸着させたのち、水酸化ナトリウムや炭酸ナトリウム等でｐＨ６〜９に調整し、５０〜８０℃で所定時間処理したのち、固液分離する。そして得られた固形分を水洗し、乾燥したのち、空気中で３００℃以上に加熱して焼成することにより、酸化チタンに遷移金属酸化物と金微粒子との共沈物が担持された低温酸化触媒が得られる。
【実施例】
【００１５】
以下、本発明を実施例に基づいて具体的に説明するが、本発明はこれらの実施例に限定されるものではない。
【００１６】
(実施例１)
塩化金酸(ＨＡuＣl4・４Ｈ2Ｏ)０.１１３ｇ(０.２７４mmol)/１００ml水溶液１０mlと、硝酸ニッケル(Ｎi(ＮＯ3)2・６Ｈ2Ｏ)１.４０７ｇ(４.８４mmol)/１００ml水溶液５mlとを混合し、６０℃に昇温して０.１Ｎの水酸化ナトリウム(ＮaＯＨ)４.３mlを加え、６０℃で５分間撹拌すると、黒褐色の沈殿が生成した。この溶液に酸化チタン(ＴiＯ2)０.５０４９ｇを加えた。なお、ここで説明する各実施例や比較例で使用した酸化チタンは、いずれも粒子径が７ｎｍ、比表面積が５００ｍ2/ｇであった。６０〜６２℃で１時間処理すると、薄い緑色を帯びたグレーの固形分が得られた。溶液のｐＨは６.８であった。これを１０分間放置したのち水洗処理を３回行った。各水洗処理は、上澄み液を除去したのち３００mlの脱イオン水を加えて２時間放置した。その後、濾過して得られた固形分を１０５℃で１時間乾燥したのち、４００℃で４時間焼成した。
上記の処理により得られた低温酸化触媒の成分は、金/ニッケル/酸化チタンの重量比率が１/２.６/９３.５であった。すなわち、酸化チタンに対する金の担持量が１.０７０重量％、金に対するニッケルの担持量が２.６重量比であった。
【００１７】
(実施例２)
脱イオン水１１mlに酸化チタン０.５０３３ｇを加えて６０℃に昇温し、１０分間馴染ませたのち、この酸化チタンの懸濁分散液に、塩化金酸０.１１３ｇ/１００ml水溶液１０mlと、硝酸ニッケル１.４０７ｇ/１００ml水溶液１.２５mlを添加した。この溶液を６０℃で５分間撹拌したのち、０.１Ｎの水酸化ナトリウム１.８mlを加え、６０℃で１時間処理すると白色に近いグレーの固形分が得られた。溶液のｐＨは６.３であった。これを１０分間放置したのち水洗処理を３回行った。各水洗処理は、上澄み液を除去したのち３００mlの脱イオン水を加えて２時間放置した。その後、濾過して得られた固形分を１０５℃で１時間乾燥したのち、４００℃で４時間焼成した。
上記の処理により得られた低温酸化触媒の成分は、金/ニッケル/酸化チタンの重量比率が１/０.６５/９３.２であった。すなわち、酸化チタンに対する金の担持量が１.０７３重量％、金に対するニッケルの担持量が０.６５重量比であった。
【００１８】
(実施例３)
脱イオン水１１mlに酸化チタン０.４９９６ｇを加えて６０℃に昇温し、１０分間馴染ませたのち、この酸化チタンの懸濁分散液に、塩化金酸０.１１３ｇ/１００ml水溶液５mlと、硝酸ニッケル１.４０７ｇ/１００ml水溶液１.２５mlを添加した。この溶液を６０℃で５分間撹拌したのち、０.１Ｎの水酸化ナトリウム１.４mlを加え、６１〜６２℃で１時間処理すると白色に近いグレーの固形分が得られた。溶液のｐＨは６.２であった。これを１０分間放置したのち水洗処理を３回行った。各水洗処理は、上澄み液を除去したのち３００mlの脱イオン水を加えて２時間放置した。その後、濾過して得られた固形分を１０５℃で１時間乾燥したのち、４００℃で４時間焼成した。
上記の処理により得られた低温酸化触媒の成分は、金/ニッケル/酸化チタンの重量比率が１/１.３/１８５であった。すなわち、酸化チタンに対する金の担持量が０.５４１重量％、金に対するニッケルの担持量が１.３重量比であった。
【００１９】
(実施例４)
塩化金酸０.１１３ｇ/１００ml水溶液１０mlと硝酸鉄(Ｆe(ＮＯ3)3・９Ｈ2Ｏ)１.９７１０ｇ(４.８４mmol)/１００ml水溶液５mlとを混合し、６０℃に昇温した。これに酸化チタン０.４９９３ｇを加え、６０℃で１０分間撹拌したのち、０.１Ｎの水酸化ナトリウム８.８mlを加え、６０〜６２℃で１時間処理すると、黄色の固形分が得られた。溶液のｐＨは７.０であった。これを１０分間放置したのち水洗処理を３回行った。各水洗処理は、上澄み液を除去したのち３００mlの脱イオン水を加えて１日間放置した。その後、濾過して得られた固形分を１０５℃で１時間乾燥したのち、４００℃で４時間焼成した。得られた低温酸化触媒は紫−ピンク色であった。
上記の処理により得られた低温酸化触媒の成分は、金/鉄/酸化チタンの重量比率が１/２.５/９２.５であった。すなわち、酸化チタンに対する金の担持量が１.０８１重量％、金に対する鉄の担持量が２.５重量比であった。
【００２０】
(実施例５)
塩化金酸０.１１３ｇ/１００ml水溶液１０mlと硝酸鉄１.９７１０ｇ/１００ml水溶液２.５mlとを混合し、６０℃で１０分間撹拌したのち、０.１Ｎの水酸化ナトリウム５mlを加え(ｐＨ７.４)、さらに６０℃で１０分間撹拌した。この溶液に酸化チタン０.５００１ｇを加え、６１〜６２℃で１時間処理すると、土色の固形分が得られた。溶液のｐＨは６.７であった。これを１０分間放置したのち水洗処理を３回行った。各水洗処理は、上澄み液を除去したのち３００mlの脱イオン水を加えて２時間放置した。その後、濾過して得られた固形分を１０５℃で１時間乾燥したのち、４００℃で４時間焼成した。得られた低温酸化触媒は紫−ピンク色であった。
上記の処理により得られた低温酸化触媒の成分は、金/鉄/酸化チタンの重量比率が１/１.３/９２.６であった。すなわち、酸化チタンに対する金の担持量が１.０８０重量％、金に対する鉄の担持量が１.３重量比であった。
【００２１】
(実施例６)
脱イオン水１０mlに酸化チタン０.５０１２ｇを加えて６０℃に昇温し、１０分間馴染ませたのち、この酸化チタンの懸濁分散液に、塩化金酸０.１１５１ｇ/１００ml水溶液１０mlと、硝酸ニッケル１.４０７ｇ/１００ml水溶液２.５mlと、硝酸鉄１.９７１０ｇ/１００ml水溶液２.５mlとを添加した。この溶液を６０℃で５分間撹拌したのち、０.１Ｎの水酸化ナトリウム６.５mlを加え、６０〜６１℃で１時間処理すると、黄土色の固形分が得られた。溶液のｐＨは６.４であった。これを１０分間放置したのち水洗処理を３回行った。各水洗処理は、上澄み液を除去したのち３００mlの脱イオン水を加えて１日間放置した。その後、濾過して得られた固形分を１０５℃で１時間乾燥したのち、４００℃で４時間焼成した。
上記の処理により得られた低温酸化触媒の成分は、金/ニッケル/鉄/酸化チタンの重量比率が１/１.３/１.２/９１.１であった。すなわち、酸化チタンに対する金の担持量が１.０９８重量％、金に対するニッケルと鉄の担持量合計が２.５重量比であった。
【００２２】
(比較例１)
脱イオン水１１mlに酸化チタン０.５０５２ｇを加えて６０℃に昇温し、１０分間撹拌して馴染ませたのち、この酸化チタンの懸濁分散液に、塩化金酸０.１１３ｇ/１００ml水溶液１０mlを添加した。この溶液を６０℃で５分間撹拌したのち、０.１Ｎの水酸化ナトリウム１.０mlを加え(ｐＨ６.７)、６１〜６２℃で１時間処理すると、固形分は薄いグレーに着色した。これを１０分間放置したのち脱イオン水３００mlを加えて１日間放置したのち、水洗処理を３回行った。各水洗処理は、上澄み液を除去したのち３００mlの脱イオン水を加えて軽く撹拌し、１時間放置した。その後、濾過して得られた固形分を１０５℃で１時間乾燥したのち、４００℃で４時間焼成した。
上記の処理により得られた焼成物の成分は、金/酸化チタンの重量比率が１/９３.６であり、従って、酸化チタンに対する金の担持量が１.０６８重量％であった。
【００２３】
(比較例２)
脱イオン水１０mlに酸化チタン０.５０１４ｇを加えて６０℃に昇温し、１０分間馴染ませたのち、この酸化チタンの懸濁分散液に、塩化金酸０.１１３ｇ/１００ml水溶液１０mlと、塩化銅(ＣuＣl2・２Ｈ2Ｏ)０.８２５０ｇ(４.８４mmol)/１００ml水溶液５mlとを添加した。この溶液を６０℃で３分間撹拌したのち、０.１Ｎの水酸化ナトリウム６.３mlを加え、６０〜６１℃で１時間処理すると、青色を帯びたグレーの固形分が得られた。溶液のｐＨは７.４であった。これを１０分間放置したのち、水洗処理を２回行った。各水洗処理は、上澄み液を除去したのち３００mlの脱イオン水を加えて２時間放置した。その後、濾過して得られた固形分を１０５℃で１時間乾燥したのち、４００℃で４時間焼成した。得られた焼成物は藤色に変化していた。
上記の処理により得られた焼成物の成分は、金/銅/酸化チタンの重量比率が１/２.９/９２.９であった。すなわち、酸化チタンに対する金の担持量が１.０７６重量％、金に対する銅の担持量が２.９重量比であった。
【００２４】
(比較例３)
塩化金酸０.１１３ｇ/１００ml水溶液１０mlと硝酸マンガン(Ｍn(ＮＯ3)2・６Ｈ2Ｏ)１.３９０ｇ(４.８４mmol)/１００ml水溶液１０mlとを混合し、６０℃に加温したのち０.１Ｎの水酸化ナトリウム５.５mlを加えて５分間撹拌した。この溶液に酸化チタン０.５００２ｇを加え、６２〜６４℃で１時間激しく撹拌すると、固形分はグレーに着色した。溶液のｐＨは６.３であった。これを１０分間放置したのち水洗処理を２回行った。各水洗処理は、上澄み液を除去したのち３００mlの脱イオン水を加えて１日間放置した。その後、濾過して得られた固形分を１０５℃で１時間乾燥したのち、４００℃で４時間焼成した。得られた焼成物は緑色を呈した。
上記の処理により得られた焼成物の成分は、金/マンガン/酸化チタンの重量比率が１/４.９/９２.６であった。すなわち、酸化チタンに対する金の担持量が１.０８０重量％、金に対するマンガンの担持量が４.９重量比であった。
【００２５】
(比較例４)
塩化金酸０.１１３ｇ/１００ml水溶液１０mlと硝酸コバルト(Ｃo(ＮＯ3)2・６Ｈ2Ｏ)１.３０４ｇ(４.８４mmol)/１００ml水溶液１０mlとを混合し、６０℃に加温した。この溶液に酸化チタン０.４９９７ｇを加え６０℃で１０分間撹拌したのち、０.１Ｎの水酸化ナトリウム５.５mlを加え、６０〜６２℃で１時間処理すると、土色の固形分が得られた。溶液のｐＨは６.０であった。これを１０分間放置したのち水洗処理を２回行った。各水洗処理は、上澄み液を除去したのち３００mlの脱イオン水を加えて２時間放置した。その後、濾過して得られた固形分を１０５℃で１時間乾燥したのち、４００℃で４時間焼成した。得られた焼成物は緑色を帯びた土色に変化していた。
上記の処理により得られた焼成物の成分は、金/コバルト/酸化チタンの重量比率が１/４.９/９２.６であった。すなわち、酸化チタンに対する金の担持量が１.０８０重量％、金に対するコバルトの担持量が４.９重量比であった。
【００２６】
(比較例５)
脱イオン水５０mlに微細粒子状の酸化ニッケル(ＮiＯ)(試薬１級)２.４９５８ｇを加えて６０℃に昇温し、２０分間馴染ませた。一方、塩化金酸１.１５１ｇ(２.７９mmol)/１００ml水溶液５mlと０.１Ｎの水酸化ナトリウム７.５mlとを６０℃で１０分間反応させた溶液(ｐＨ１０.３)をあらかじめ調製しておき、この溶液を上記の酸化ニッケルの懸濁分散液に添加し、６０〜６１℃で１時間処理すると、緑色の固形分が得られた。これを１０分間放置したのち、水洗処理を２回行った。各水洗処理は、上澄み液を除去したのち５００mlの脱イオン水を加えて１日間放置した。その後、濾過して得られた固形分を１１０℃で１.５時間乾燥したのち、４００℃で４時間焼成した。
上記の処理により得られた焼成物の成分は、金/酸化ニッケルの重量比率が１/９０.７であり、従って、酸化ニッケルに対する金の担持量が１.１０３重量％であった。
【００２７】
(比較例６)
脱イオン水５０mlに微細粒子状の酸化銅(ＣuＯ)(試薬１級)２.５０１９ｇを加えて６０℃に昇温し、１５分間馴染ませた。一方、塩化金酸１.１５１ｇ/１００ml水溶液５mlに脱イオン水２０mlを加えたものと０.１Ｎの水酸化ナトリウム７.０mlとを６０℃で１０分間反応させた溶液(ｐＨ１０.１)をあらかじめ調製しておき、この溶液を上記の酸化銅の懸濁分散液に添加し、５９〜６０℃で１時間処理した。これを１０分間放置したのち、水洗処理を２回行った。各水洗処理は、上澄み液を除去したのち５００mlの脱イオン水を加えて１日間放置した。その後、濾過して得られた固形分を１１０℃で１.５時間乾燥したのち、４００℃で４時間焼成した。
上記の処理により得られた焼成物の成分は、金/酸化銅の重量比率が１/９１.０であり、従って、酸化銅に対する金の担持量が１.０９９重量％であった。
【００２８】
(比較例７)
塩化金酸１.１３０ｇ(２.７３mmol)/１００ml水溶液１０mlに、０.１Ｎの水酸化ナトリウム１７.３mlと０.１Ｍのブドウ糖０.１４mlとを２８〜３０℃で２分間混合し、これに酸化チタン０.４９４７ｇを加え、同温度で３分間撹拌した。次いで、０.１Ｍのホルムアルデヒド(ＣＨ2Ｏ)水溶液６.９mlを１０分間かけて滴下し、３０〜３３℃で２.５時間撹拌して還元した。ホルムアルデヒドを加えると、酸化チタンの表面に金の微細粒子が析出し、表面は濃い赤紫色に変化した。その後、上澄み液を除去したのち３００mlの脱イオン水で３回洗浄し、濾過して得られた固形分を１０５℃で１.５時間乾燥したのち、４００℃で３時間焼成した。
上記の処理により得られた焼成物の成分は、金/酸化チタンの重量比率が１/９.２であった。すなわち、酸化チタンに対する金の担持量が１０.８７０重量％であった。
【００２９】
(比較例８)
脱イオン水５０mlに酸化チタン２.５０４４ｇを加えて６０℃に昇温し、１０分間馴染ませたのち、この酸化チタンの懸濁分散液に、硝酸ニッケル１.４０７ｇ/１００ml水溶液５０mlを添加して６０℃で２０分間処理した。次いで、０.１Ｎの水酸化ナトリウム３３.５mlを加えて６１〜６２℃で１時間撹拌すると、緑色の固形分が生成した。溶液のｐＨは６.８であった。これを１０分間放置したのち、水洗処理を２回行った。各水洗処理は、上澄み液を除去したのち５００mlの脱イオン水を加えて１時間放置した。その後、濾過して得られた固形分を室温で４日間放置したのち、４００℃で４時間焼成した。未反応の硝酸ニッケルを定量した結果、上記の処理により得られた酸化チタンには、添加した硝酸ニッケルの６７％に相当するニッケルが担持されていた。
次に、塩化金酸０.１１５１ｇ(０.２７９mmol)/１００ml水溶液１０mlに脱イオン水１０mlを加え、０.１Ｎの水酸化ナトリウム３.０mlを添加して溶液のｐＨを１１.０に調整し、３２℃で１０分間撹拌した。これに、３０℃の脱イオン水１０mlに上記の酸化ニッケル担持酸化チタン(ＮiＯ-ＴiＯ2)０.５００ｇを予め２０分間馴染ませた懸濁分散液を加え、３２℃で２０分間処理した。次いで、０.１Ｍのホルムアルデヒド１.０mlを５分間かけて滴下し、３０〜３２℃で１時間撹拌し還元して、金を酸化ニッケル担持酸化チタンの表面に析出させた。反応終了後、水洗処理を２回行った。各水洗処理は、上澄み液を除去したのち３００mlの脱イオン水を加えて２時間放置した。その後、濾過して得られた固形分を１１０℃で１.５時間乾燥した。
上記の処理により得られた固形分の成分は、金/酸化ニッケル担持酸化チタンの重量比率が１/９２.６であり、従って、酸化ニッケル担持酸化チタンに対する金の担持量が１.０８０重量％であった。
【００３０】
次に、上記の各実施例と比較例で得られた触媒について、それぞれの触媒性能を測定した。測定に用いた触媒は、金の担持量または金と遷移金属酸化物との合計の担持量が０.１ｇ相当の触媒量とした。
【００３１】
触媒性能の測定は、次の手順による。
最初に、１０Ｌのマイラーバッグに所定の触媒量を挿入して、空気１０Ｌでマイラーバッグを満たしておき、次いでこのマイラーバッグに、一酸化炭素(ＣＯ)濃度が２００ｐｐｍとなるように、ガスシリンジを用いて９８％の一酸化炭素ガスを注入し、マイラーバッグ内の一酸化炭素の初期濃度と２４時間後の濃度を検知管により測定した。この２４時間後の一酸化炭素濃度が検出限界以下になった場合は、新たにマイラーバッグ内の濃度が４００ｐｐｍとなるように一酸化炭素ガスを注入し、この注入から２４時間後の一酸化炭素濃度を再度検知管により測定した。
上記の触媒作用の測定結果を図１の対比表に示す。
【００３２】
上記の測定結果から以下のことが明らかとなった。
(１)酸化チタンに金微粒子のみを担持したものは、２４時間で１３０ｐｐｍ程度しか一酸化炭素を除去できなかった(比較例１参照)。
(２)酸化チタンに鉄やニッケル以外の酸化物と金微粒子とを担持させたものは、２４時間で５０〜１００ｐｐｍ程度しか一酸化炭素を除去できなかった(比較例２〜４参照)。
(３)酸化ニッケルに金微粒子を担持させたものは、一酸化炭素をほとんど除去することができず(比較例５参照)、酸化銅に金微粒子を担持させたものも、２４時間で７０ｐｐｍ程度しか一酸化炭素を除去できなかった(比較例６参照)。
(４)酸化チタンに金微粒子を多量に析出させて担持させたものは、２４時間で３０ｐｐｍ程度しか一酸化炭素を除去できなかった(比較例７参照)。
(５)酸化ニッケルを担持させた酸化チタンに、金微粒子を担持させたものは、２４時間で２０ｐｐｍ程度しか一酸化炭素を除去できなかった(比較例８参照)。
(６)これに対し本発明の各実施例では、いずれも２４時間で３８５ｐｐｍ以上の一酸化炭素を除去することができた。
【産業上の利用可能性】
【００３３】
本発明の低温酸化触媒は、室温のように外部から加熱されない低温状態で一酸化炭素を効率よく長期間に亘って酸化・除去できるので、特に居住環境においてたばこの喫煙時や暖房器具などから発生する一酸化炭素の除去に好適に利用されるが、他の用途の低温酸化触媒としても好適に利用される。
【図面の簡単な説明】
【００３４】
【図１】本発明の各実施例と比較例の、触媒作用を測定した結果の対比表である。
【図１】
2006015195.tif 000002